(57)【要約】      （修正有）【課題】色画素層の平坦性に優れるとともに、隣接する色画素層間における異色インクの混入により発生する混色を防止することができ、局部的な白抜けなどの画素欠陥が発生するのを防止することができるカラーフィルタの製造方法を提供する。【解決手段】ブラックマトリクス基板製造工程では、感光性黒色樹脂組成物層１を基板上２にパターニングする。色画素層形成工程は、ブラックマトリクス基板製造工程にて基板上に形成されたブラックマトリクス（５ＢＭ）の開口部に非架橋性着色インクを充填する第１充填工程と、非架橋性着色インクが充填された開口部に、固形分濃度３０重量%以上、かつ降伏値０．０１ｍＰａ以下である架橋性インクを、架橋性インクのブラックマトリクスに対する接触角が２５度以下となる状態で充填する第２充填工程と、充填されたインクを硬化させる硬化工程とを含む。【選択図】図１
2010176106.tif 000002
【特許請求の範囲】
【請求項１】
基板上に、複数の色画素層と、隣接する色画素層間に位置する遮光性隔壁とを有するカラーフィルタの製造方法であって、
前記遮光性隔壁で区画された開口部に非架橋性着色インクを充填する第１充填工程と、
前記開口部に、固形分濃度３０重量%以上、かつ降伏値０．０１ｍＰａ以下である架橋性インクを、前記架橋性インクの前記遮光隔壁に対する接触角が２５度以下となる状態で充填する第２充填工程と、
充填された前記架橋性インクを硬化させる硬化工程とを有することを特徴とするカラーフィルタの製造方法。
【請求項２】
前記架橋性インクを充填する前に、前記遮光性隔壁の表面に紫外線を照射して、前記架橋性インクの前記遮光性隔壁に対する接触角を調整することを特徴とする請求項１記載のカラーフィルタの製造方法。
【発明の詳細な説明】
【技術分野】
【０００１】
本発明は、液晶ディスプレイなどに用いるカラーフィルタの製造法に関し、特にはインクジェットプリント法を用いて色画素層を形成するカラーフィルタの製造方法に関する。
【背景技術】
【０００２】
カラーフィルタは、液晶表示装置に組み込まれて表示画像をカラー化するために用いられたり、固体撮像素子に組み込まれてカラー画像を得るために用いられたりする光学素子である。このようなカラーフィルタは、基板上の同一平面上に互いに隣接して形成された複数の色画素層からなる着色パターンを有するものが知られている。ここで、着色パターンは、たとえば、赤色の色画素層、緑色の色画素層および青色の色画素層の３原色の色画素層から構成されており、隣接する色画素層間には遮光層となるブラックマトリクスが形成されている。各色の色画素層は各色に着色された透明な層であり、ブラックマトリックスは黒色で可視光を実質的に透過しない遮光性隔壁である。
【０００３】
カラーフィルタの一般的な製造方法としては、各色の着色剤を含有する着色感光性樹脂組成物の固形分からなる着色感光性樹脂組成物層を基板上に形成し、フォトマスクを介して光線を照射することによって現像液に対する溶解性が変化する着色感光性樹脂組成物層の性質を利用して、基板上に着色パターンを形成するフォトリソグラフィー方式の製造方法が知られている（たとえば、特許文献１）。
【０００４】
しかしながら、フォトリソグラフィー方式のカラーフィルタ製造方法では、着色感光性樹脂組成物を基板表面に塗布したのち、フォトマスクを介して露光して不要部分を現像除去する工程を繰り返し行う必要があり、製造工程が複雑である。さらに、高価なフォトマスクの費用負担、塗布設備、露光設備および現像設備などの設備償却コストが必要である。そこで、製造工程の簡素化および製造コスト削減の目的で、フォトリソグラフィー法の代わりに、インクジェットプリント法による色画素層の形成が提案されている。
【０００５】
インクジェットプリント法では、一般的に遮光性を有するブラックマトリクスを隔壁として、該ブラックマトリクスの開口部にインクジェットプリント用インクを印写することにより色画素層を形成するが、印写を行うにあたり、インクジェットプリント用インクの固形分濃度に制約があるため、所望の層厚および着色濃度を得るには、ブラックマトリクスの開口部の容積（開口面積×隔壁高さ）に対して、数倍以上の体積のインクジェットプリント用インクを印写する必要がある。これにより、印写されたインクジェットプリント用インクが、開口部から溢れ、隔壁となるブラックマトリクスを超えて隣接する開口部に他色のインクジェットプリント用インクが侵入して「混色」が発生する。
【０００６】
この「混色」の問題に対しては、たとえば、４フッ化メタンなどのフッ素化合物の雰囲気中でプラズマ処理することで、隔壁表面のみをフッ素化し、インクジェットプリント用インクに対する撥液性を増大させる方法（たとえば、特許文献２）が、また、有機ケイ素化合物または有機フッ素化合物が添加されて、インクジェットプリント用インクに対する撥液性が付与された隔壁を形成する方法（たとえば、特許文献３，４）が、提案されている。
【先行技術文献】
【特許文献】
【０００７】
【特許文献１】特開平７−２７１０２０号公報
【特許文献２】特許第３３２８２９７号公報
【特許文献３】特開平７−３５９１５号公報
【特許文献４】特開２００６−１６３２３３号公報
【発明の概要】
【発明が解決しようとする課題】
【０００８】
特許文献２に開示される方法では、プラズマ処理によって隔壁表面をフッ素化するので、隔壁表面におけるインクジェットプリント用インクに対する撥液性が均一なものとなるが、プラズマ処理工程が必要となり簡素化された方法であるとは言えない。
【０００９】
また、特許文献３，４に開示される方法では、有機ケイ素化合物または有機フッ素化合物を含有する組成物を用いて隔壁を形成するので、インクジェットプリント用インクに対する撥液性が付与された隔壁を形成することができ、隣接する色画素層間における異色インクの混入により発生する混色を防止することができるが、隔壁表面全体における均一な撥液性を確保するという点においては不十分である。隔壁表面における撥液性が均一ではない場合、隔壁で囲まれた画素領域であるブラックマトリクスの開口部にインクジェットプリント用インクを印写したとき、局部的にインクの充填不良が発生する障害である「白抜け」などの画素欠陥の問題が発生する。このように、局部的に白抜けが発生した状態で作製されたカラーフィルタでは、白抜け部分において光漏れが発生して問題となる。
【００１０】
また、インクジェット法でカラーフィルタを生産する場合、色画素層の平坦性が問題とされる。これは、所定の色濃度を実現するために大量のインクを開口部に充填する必要があり、インクの乾燥工程での体積減少が大きいこと、大量の顔料や樹脂を含んでいるためにレベリングが困難であることが原因となっている。
【００１１】
また、透明保護膜などの平坦化膜を用いて色画素層の平坦化を改善する方法も検討されているが、平坦化膜を塗布するための塗布設備や平坦化膜材料を大量に使用することから、インクジェットプリント法の目的とする製造工程の簡素化および製造コスト削減を達成することができない。
【００１２】
本発明の目的は、色画素層の平坦性に優れるとともに、隣接する色画素層間における異色インクの混入により発生する混色を防止することができ、局部的な白抜けなどの画素欠陥が発生するのを防止することができるカラーフィルタの製造方法を提供することである。
【課題を解決するための手段】
【００１３】
本発明は、基板上に、複数の色画素層と、隣接する色画素層間に位置する遮光性隔壁とを有するカラーフィルタの製造方法であって、
前記遮光性隔壁で区画された開口部に非架橋性着色インクを充填する第１充填工程と、
前記開口部に、固形分濃度３０重量%以上、かつ降伏値０．０１ｍＰａ以下である架橋性インクを、前記架橋性インクの前記遮光隔壁に対する接触角が２５度以下となる状態で充填する第２充填工程と、
充填された前記架橋性インクを硬化させる硬化工程とを有することを特徴とするカラーフィルタの製造方法である。
【００１４】
また本発明は、前記架橋性インクを充填する前に、前記遮光性隔壁の表面に紫外線を照射して、前記架橋性インクの前記遮光性隔壁に対する接触角を調整することを特徴とする。
【発明の効果】
【００１５】
本発明によれば、第１充填工程で、遮光性隔壁で区画された開口部に非架橋性着色インクを充填し、第２充填工程では、架橋性インクの前記遮光隔壁に対する接触角が２５度以下となる状態で前記開口部に架橋性インクを充填する。このとき、架橋性インクは、固形分濃度３０重量%以上、かつ降伏値０．０１ｍＰａ以下である。
【００１６】
これにより、第２充填工程での充填条件を上記のように設定することで、色画素層の平坦性に優れるとともに、隣接する色画素層間における異色インクの混入により発生する混色を防止することができ、局部的な白抜けなどの画素欠陥が発生するのを防止することができる。
【００１７】
また本発明によれば、前記架橋性インクを充填する前に、前記遮光性隔壁の表面に紫外線を照射して、前記架橋性インクの前記遮光性隔壁に対する接触角を調整する。
【００１８】
これにより、架橋性インクの組成を変更せずに、容易に接触角を所望の値に調整することができる。
【図面の簡単な説明】
【００１９】
【図１】ブラックマトリクス基板製造工程の手順を示す図である。
【図２】色画素層形成工程の手順を示す図である。
【図３】カラーフィルタの構成を概略的に示す図である。
【発明を実施するための形態】
【００２０】
本発明は、基板上に、複数の色画素層と、隣接する色画素層間に位置する遮光性隔壁とを有するカラーフィルタの製造方法であって、前記遮光性隔壁で区画された開口部に非架橋性着色インクを充填する第１充填工程と、前記開口部に、固形分濃度３０重量%以上、かつ降伏値０．０１ｍＰａ以下である架橋性インクを、前記架橋性インクの前記遮光隔壁に対する接触角が２５度以下となる状態で充填する第２充填工程と、充填された前記架橋性インクを硬化させる硬化工程とを有することを特徴とする。
【００２１】
なお以下では、遮光性隔壁としてブラックマトリックスを用いる方法を例に本発明を説明するが、たとえば金属薄膜パターンをブラックマトリックスとして採用する場合には、別途樹脂製の隔壁パターンを形成することができる。
【００２２】
遮光性隔壁を作成するための感光性黒色樹脂組成物は、ネガ型であっても、ポジ型であってもよいが、光学濃度を高く設定できるネガ型であることがより好ましい。
【００２３】
カラーフィルタの製造方法は、基板上に感光性黒色樹脂組成物を用いてブラックマトリクスを形成するブラックマトリクス基板製造工程と、ブラックマトリクスの開口部に色画素層を形成する色画素層形成工程の２つの工程を有する。
【００２４】
（ブラックマトリクス基板製造工程）
ブラックマトリクス基板は、たとえば以下のような手順で製造することができる。
【００２５】
図１は、ブラックマトリクス基板製造工程の手順を示す図である。ブラックマトリクス基板７の製造は、ブラックマトリクスを形成する基材となる基板２を準備して開始される。
【００２６】
基板２としては、たとえば、ガラス基板、シリコン基板などのほか、ポリカーボネート基板、ポリエステル基板、芳香族ポリアミド基板、ポリアミドイミド基板、ポリイミド基板、ポリ環状オレフィン基板、エポキシ基板、アクリル基板、各種共重合体基板や複合材料基板などの樹脂基板が挙げられる。また、基板２は、シランカップリング剤などの薬品による薬品処理、プラズマ処理、イオンプレーティング処理、スパッタリング処理、気相反応処理、真空蒸着処理などの前処理が施されていてもよい。
【００２７】
次に、基板２の厚み方向一表面に、感光性黒色樹脂組成物を塗布する。塗布方法としては、たとえば、回転塗布法（スピンコート法）、流延塗布法、ロール塗布法、スリットコート法、スリットアンドスピン法、スピンレスコート法などの公知の塗布方法を用いることができる。感光性黒色樹脂組成物を基板２の表面上に塗布後、乾燥して溶剤を揮発させることで、図１（ａ）に示すように、基板２上に所定の膜厚を有する感光性黒色樹脂組成物層１を形成する。
【００２８】
次に、図１（ｂ）に示すように、感光性黒色樹脂組成物層１にフォトマスク３を介して光線４を照射する。ここで、図１（ｂ）では、感光性黒色樹脂組成物層１は、ネガ型の感光性黒色樹脂組成物を用いて形成されたものとして説明する。
【００２９】
フォトマスク３は、たとえば、ガラス板３１などの表面に遮光層３２が設けられたものである。遮光層３２によって光線４は遮蔽される。ガラス板３１のうちの遮光層３２が設けられていない部分は透光部３３であって、光線４は透光部３３を透過して感光性黒色樹脂組成物層１に照射され、感光性黒色樹脂組成物層１は、透光部３３のパターンが転写されて露光される。また、露光感度を高めるため、ＰＶＡなどの酸素遮断膜を感光性黒色樹脂組成物層１表面に塗布してもよい。
【００３０】
光線４としては通常、ｇ線（波長４３６ｎｍ）、ｉ線（波長３６５ｎｍ）などの紫外線が用いられる。光線４は平行光となって感光性黒色樹脂組成物層１に照射されることが好ましく、通常はマスクアライナー（不図示）などを介して照射される。感光性黒色樹脂組成物層１に対する露光は、公知の投影式の露光装置やプロキシ方式の露光装置を用いフォトマスク３を介して行ってもよく、またレーザーを光源とするマスクレス描画装置を用いて行なってもよい。光線４の照射量は、感光性黒色組成物中における遮光剤の含有量、バインダー樹脂の種類や含有量、エチレン性不飽和結合を有し付加重合可能な化合物の種類や含有量、光重合開始剤の種類や含有量、さらには露光装置で用いる光源波長、取り出し波長、パワーに応じて適宜選択される。
【００３１】
感光性黒色樹脂組成物層１に対する露光が終了すると、現像する。現像するには、露光後の感光性黒色樹脂組成物層１を現像液に接触させればよい。
【００３２】
現像液としては、たとえば、アルカリ性水溶液を用いることができる。アルカリ性水溶液としては、たとえば、水酸化ナトリウム、水酸化カリウム、炭酸ナトリウム，硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、１，８−ジアザビシクロ−〔５，４，０〕−７−ウンデセンなどの水溶性アルカリ化合物の水溶液が用いられ、その濃度はアルカリ性水溶液に対して質量分率で、０．００１〜１０質量％、好ましくは０．０１〜１質量％程度である。前記のアルカリ性水溶液は、メタノール、エタノールなどの水溶性の有機溶剤、界面活性剤などを含有していてもよい。現像液として有機溶剤を用いることもでき、たとえば、感光性黒色樹脂組成物に含有される溶剤を適宜、組合せて用いてもよい。
【００３３】
現像方法は、特に限定されるものではなく、たとえば、ディップ現像法（浸漬現像法）、シャワー現像法、スプレー現像法、パドル現像法（液盛り現像法）などの方法で現像することができる。現像温度は通常１０〜４０℃の範囲であり、現像時間は通常１０〜３００秒である。
【００３４】
現像することによって、感光性黒色樹脂組成物層１のうちの光線４が照射されなかった光線未照射領域は現像液に溶解して除去される。その一方で、光線４が照射された感光性黒色樹脂組成物層１の光線照射領域は基板２上に残り、図１（ｃ）に示すように、基板２の表面上にブラックマトリクス（隔壁パターン）５ＢＭが形成されたブラックマトリクス基板７が作製できる。なお、現像処理によって感光性黒色樹脂組成物層１が溶解除去された部分が、ブラックマトリクス５ＢＭの開口部となる。
【００３５】
本実施の形態では、ブラックマトリクス基板７においては、ブラックマトリクス５ＢＭの隔壁高さ（ブラックマトリクス５ＢＭの膜厚）Ａは、０．１μｍ〜１０μｍであり、好ましくは０．２μｍ〜５．０μｍ、特に好ましくは０．２μｍ〜３．０μｍである。ブラックマトリクス５ＢＭの隔壁高さＡが０．１μｍ未満では、色再現に必要な色濃度を達成するのに十分な量のインクジェットプリント用インクをブラックマトリクス５ＢＭの開口部に充填することができず、好ましくない。隔壁高さＡが１０μｍを超えると、高精度の隔壁パターンが形成されたブラックマトリクス基板７を作製するのが困難となるばかりでなく、該ブラックマトリクス基板７を用いてカラーフィルタを製造した場合、色画素層と隔壁との段差が大きくなるため液晶セルの設計が困難となり、好ましくない。
【００３６】
また、本実施の形態では、ブラックマトリクス基板７のブラックマトリクス５ＢＭにおける隔壁の幅Ｂは、通常５０μｍ程度以下、好ましくは１０〜２０μｍ程度に設定されている。また、隔壁に囲まれた領域であるブラックマトリクス５ＢＭの開口部は、一般的には矩形状であり、そのコーナー部は、インクの充填性への配慮から半径数μｍ程度のアール形状であってもよい。ブラックマトリクス５ＢＭの開口部が正方形状である場合、その開口部の一辺の長さＣは通常２０〜１５０μｍ程度に設定されている。また、ブラックマトリクス５ＢＭの開口部が長方形状である場合、その開口部の寸法は通常２０〜１５０μｍ×７０×５００μｍ程度に設定されている。
【００３７】
現像処理して作製したブラックマトリクス基板７は、現像液としてアルカリ性水溶液を用いた場合には、現像処理後に水洗し、加熱処理される。加熱処理は、ブラックマトリクス５ＢＭがインクジェットプリント用インクに対して溶解や膨潤といった変形をおこさない十分な安定性を発現するように、１５０〜２５０℃で５〜３０分行なう。
・感光性黒色樹脂組成物
上記のように、ブラックマトリクス基板製造工程では、感光性黒色樹脂組成物を用いて、基板上に遮光性隔壁であるブラックマトリクスを形成する。
【００３８】
感光性黒色樹脂組成物がネガ型の場合、感光性黒色樹脂組成物は、遮光剤（Ａ）、バインダー樹脂（Ｂ）、エチレン性不飽和結合を有し付加重合可能な化合物（Ｃ）および光重合開始剤（Ｄ）、光重合開始助剤（Ｅ）、界面活性剤（Ｆ）、溶剤などを含むことができる。
【００３９】
また、感光性黒色樹脂組成物がポジ型の場合、感光性黒色樹脂組成物は、遮光剤（Ａ）、バインダー樹脂（Ｂ）、感光剤（Ｇ）などを含むことができる。また所望により、架橋剤をさらに含むことができる。
【００４０】
遮光剤（Ａ）は染料であってもよいし有機顔料、無機顔料であってもよい。また染料と顔料が混合された状態で用いられても良い。
【００４１】
無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモンなどの金属の酸化物または複合金属酸化物、窒化物、酸窒化物が挙げられる。また、有機顔料として具体的には、カラーインデックス（ＣｏｌｏｕｒＩｎｄｅｘ（ＴｈｅＳｏｃｉｅｔｙｏｆＤｙｅｒｓａｎｄＣｏｌｏｕｒｉｓｔｓ出版））で、ピグメント（Ｐｉｇｍｅｎｔ）に分類されている化合物が挙げられる。
【００４２】
特に、ブラックマトリックスを形成するには、着色剤（Ａ）として黒色顔料を含有する感光性樹脂組成物を用いることができる。
【００４３】
バインダー樹脂（Ｂ）は、ネガ型の感光性黒色樹脂組成物では、該感光性黒色樹脂組成物を用いて形成された樹脂組成物層に、その光線未照射領域が現像液に溶解する性質を付与する成分である。また、バインダー樹脂は、感光性黒色樹脂組成物を用いて形成される樹脂組成物層において、遮光剤を分散させる分散媒としての機能も有する。
【００４４】
ネガ型の感光性黒色樹脂組成物に用いるバインダー樹脂（Ｂ）としては、アクリル系共重合体、分子中に２個以上のエポキシ基を有するエポキシ化合物とカルボン酸との反応物に、さらに多塩基性カルボン酸の無水物とを反応させて得られるポリカルボン酸樹脂等が挙げられる。
【００４５】
また、ポジ型の感光性黒色樹脂組成物に用いるバインダー樹脂（Ｂ）としては、ノボラック樹脂、ポリヒドロキシスチレン樹脂などのフェノール性水酸基含有高分子化合物、メタクリル酸共重合体、アクリル酸共重合体などのカルボキシル基含有高分子化合物などフェノール性水酸基やカルボキシル基を含有する樹脂が挙げられる。また、アルカリ可溶性樹脂としては硬化性を有するものが好ましい。硬化性を有する高分子化合物としては、たとえば、ビニル基、エポキシ基、オキセタニル基、テトラヒドロフラニル基、ブチロラクトン骨格などを有するものが挙げられる。
【００４６】
（色画素層形成工程）
色画素層形成工程は、ブラックマトリクス基板製造工程にて基板上に形成されたブラックマトリクスの開口部に非架橋性着色インクを充填する第１充填工程と、非架橋性着色インクが充填された開口部に、固形分濃度３０重量%以上、かつ降伏値０．０１ｍＰａ以下である架橋性インクを、架橋性インクのブラックマトリクスに対する接触角が２５度以下となる状態で充填する第２充填工程と、充填されたインクを硬化させる硬化工程とを含む。
【００４７】
＜第１充填工程＞
第１充填工程では、ブラックマトリクス基板７に形成されたブラックマトリクス５ＢＭの開口部に非架橋性着色インクを充填する。
【００４８】
非架橋性着色インクは、色画素層の一部（以下では「第１色画素層」という）を形成する。第１色画素層は、赤色の第１色画素層、緑色の第１色画素層および青色の第１色画素層の３原色の第１色画素層から構成されている。
【００４９】
図２は、色画素層形成工程の手順を示す図である。
第１充填工程では、図２（ａ）に示すように、形成する第１色画素層の各色に対応して、インクジェットプリント用ヘッド１０Ｒ，１０Ｇ，１０Ｂを用いて、各色の非架橋性着色インクであるインクジェットプリント用インク１１Ｒ，１１Ｇ，１１Ｂをブラックマトリクス５ＢＭの所定の開口部に印写する。インクジェットプリント用ヘッドとしては、特に限定されないが、ピエゾ方式、バブルジェット（登録商標）方式、静電方式などの公知のヘッドが用いられ、特にピエゾ方式が好ましい。
【００５０】
各色のインクジェットプリント用インク１１Ｒ，１１Ｇ，１１Ｂをブラックマトリクス５ＢＭの所定の開口部に印写するにあたり、各色インクの固形分濃度に制約があるため、形成する色画素層において所望の層厚および着色濃度を得るには、ブラックマトリクス５ＢＭの開口部の容積（開口面積×隔壁高さ）に対して、数倍以上の体積のインクジェットプリント用インク１１Ｒ，１１Ｇ，１１Ｂを印写する必要がある。
【００５１】
ブラックマトリクス５ＢＭの所定の開口部に、各色のインクジェットプリント用インク１１Ｒ，１１Ｇ，１１Ｂが印写され、熱や光に暴露されると、図２（ｂ）に示すように、各色インクが印写されたブラックマトリクス５ＢＭの開口部に対応して、赤色の第１色画素層５Ｒ、緑色の第１色画素層５Ｇおよび青色の第１色画素層５Ｂが形成される。
【００５２】
非架橋性着色インクのブラックマトリクス５ＢＭに対する接触角は、５０度以下であることが好ましく、より好ましくは２０度以上５０度以下である。ブラックマトリクス５ＢＭへのインクの充填性の点では、接触角は高いことが好ましいが、ブラックマトリクス５ＢＭの撥インク性が高い場合、開口部のコーナー部等へのインクの充填性が阻害されるため好ましくない。
【００５３】
ブラックマトリクス５ＢＭの開口部底部に対するインクの接触角は５度以下であることが好ましい。接触角が５度を超える場合、開口部に対するインクの拡張性が低下し、特に開口部のコーナー部、特に開口部周辺の曲率半径が小さい部分へのインク充填性が低下するので好ましくない。
【００５４】
ブラックマトリクス５ＢＭに対する非架橋性着色インクの接触角の調整は、インク組成を調整することにより行ってもよいし、後述のブラックマトリクス５ＢＭに対する架橋性インクの接触角の調整と同様に、ブラックマトリクス５ＢＭに紫外線を照射することにより行ってもよい。
【００５５】
着色インクの充填量は、カラーフィルタの目標とする色濃度に応じて調整すればよい。着色インクが溶剤を含有する場合、インク充填後の乾燥は１００〜２３０℃で５〜２０分間程度すればよい。さらに真空乾燥を行なうことも可能である。
【００５６】
・非架橋性着色インク
本発明に用いることができる非架橋性着色インクは、着色剤を含有し、さらに分散剤と溶媒を含有するのがよい。バインダー、モノマーなどの樹脂成分を含有することも可能であるが、高い色濃度のカラーフィルタを製造するためのインクを得るためには高粘度成分であるバインダーや多官能モノマーは必須ではない。
【００５７】
非架橋性着色インクに用いる着色剤は、染料であってもよいし、顔料であってもよい。着色剤が顔料の場合、無機顔料であってもよいし、有機顔料であってもよい。着色顔料として、赤色顔料、緑色顔料、青色顔料、黄色顔料、シアン色顔料、マゼンタ色顔料などを含有していてもよく、１種の顔料を含有していてもよいし、２種以上の顔料を含有していてもよい。
【００５８】
顔料としては、たとえばＣ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー６０、Ｃ．Ｉ．ピグメントイエロー６１、Ｃ．Ｉ．ピグメントイエロー６５、Ｃ．Ｉ．ピグメントイエロー７１、Ｃ．Ｉ．ピグメントイエロー７３、Ｃ．Ｉ．ピグメントイエロー７４、Ｃ．Ｉ．ピグメントイエロー８１、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１００、Ｃ．Ｉ．ピグメントイエロー１０１、Ｃ．Ｉ．ピグメントイエロー１０４、Ｃ．Ｉ．ピグメントイエロー１０６、Ｃ．Ｉ．ピグメントイエロー１０８、Ｃ．Ｉ．ピグメントイエロー１０９、Ｃ．Ｉ．ピグメントイエロー１１０、Ｃ．Ｉ．ピグメントイエロー１１３、Ｃ．Ｉ．ピグメントイエロー１１４、Ｃ．Ｉ．ピグメントイエロー１１６、Ｃ．Ｉ．ピグメントイエロー１１７、Ｃ．Ｉ．ピグメントイエロー１１９、Ｃ．Ｉ．ピグメントイエロー１２０、Ｃ．Ｉ．ピグメントイエロー１２６、Ｃ．Ｉ．ピグメントイエロー１２７、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５２、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１５６、Ｃ．Ｉ．ピグメントイエロー１６６、Ｃ．Ｉ．ピグメントイエロー１６８、Ｃ．Ｉ．ピグメントイエロー１７５などの黄色顔料；Ｃ．Ｉ．ピグメントオレンジ１、Ｃ．Ｉ．ピグメントオレンジ５、Ｃ．Ｉ．ピグメントオレンジ１３、Ｃ．Ｉ．ピグメントオレンジ１４、Ｃ．Ｉ．ピグメントオレンジ１６、Ｃ．Ｉ．ピグメントオレンジ１７、Ｃ．Ｉ．ピグメントオレンジ２４、Ｃ．Ｉ．ピグメントオレンジ３４、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４３、Ｃ．Ｉ．ピグメントオレンジ４６、Ｃ．Ｉ．ピグメントオレンジ４９、Ｃ．Ｉ．ピグメントオレンジ５１、Ｃ．Ｉ．ピグメントオレンジ６１、Ｃ．Ｉ．ピグメントオレンジ６３、Ｃ．Ｉ．ピグメントオレンジ６４、Ｃ．Ｉ．ピグメントオレンジ７１、Ｃ．Ｉ．ピグメントオレンジ７３などのオレンジ色顔料；Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８などの紫色顔料；Ｃ．Ｉ．ピグメントレッド１、Ｃ．Ｉ．ピグメントレッド２、Ｃ．Ｉ．ピグメントレッド３、Ｃ．Ｉ．ピグメントレッド４、Ｃ．Ｉ．ピグメントレッド５、Ｃ．Ｉ．ピグメントレッド６、Ｃ．Ｉ．ピグメントレッド７、Ｃ．Ｉ．ピグメントレッド８、Ｃ．Ｉ．ピグメントレッド９、Ｃ．Ｉ．ピグメントレッド１０、Ｃ．Ｉ．ピグメントレッド１１、Ｃ．Ｉ．ピグメントレッド１２、Ｃ．Ｉ．ピグメントレッド１４、Ｃ．Ｉ．ピグメントレッド１５、Ｃ．Ｉ．ピグメントレッド１６、Ｃ．Ｉ．ピグメントレッド１７、Ｃ．Ｉ．ピグメントレッド１８、Ｃ．Ｉ．ピグメントレッド１９、Ｃ．Ｉ．ピグメントレッド２１、Ｃ．Ｉ．ピグメントレッド２２、Ｃ．Ｉ．ピグメントレッド２３、Ｃ．Ｉ．ピグメントレッド３０、Ｃ．Ｉ．ピグメントレッド３１、Ｃ．Ｉ．ピグメントレッド３２、Ｃ．Ｉ．ピグメントレッド３７、Ｃ．Ｉ．ピグメントレッド３８、Ｃ．Ｉ．ピグメントレッド４０、Ｃ．Ｉ．ピグメントレッド４１、Ｃ．Ｉ．ピグメントレッド４２、Ｃ．Ｉ．ピグメントレッド４８：１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド４９：１、Ｃ．Ｉ．ピグメントレッド４９：２、Ｃ．Ｉ．ピグメントレッド５０：１、Ｃ．Ｉ．ピグメントレッド５２：１、Ｃ．Ｉ．ピグメントレッド５３：１、Ｃ．Ｉ．ピグメントレッド５７、Ｃ．Ｉ．ピグメントレッド５７：１、Ｃ．Ｉ．ピグメントレッド５８：２、Ｃ．Ｉ．ピグメントレッド５８：４、Ｃ．Ｉ．ピグメントレッド６０：１、Ｃ．Ｉ．ピグメントレッド６３：１、Ｃ．Ｉ．ピグメントレッド６３：２、Ｃ．Ｉ．ピグメントレッド６４：１、Ｃ．Ｉ．ピグメントレッド８１：１、Ｃ．Ｉ．ピグメントレッド８３、Ｃ．Ｉ．ピグメントレッド８８、Ｃ．Ｉ．ピグメントレッド９０：１、Ｃ．Ｉ．ピグメントレッド９７、Ｃ．Ｉ．ピグメントレッド１０１、Ｃ．Ｉ．ピグメントレッド１０２、Ｃ．Ｉ．ピグメントレッド１０４、Ｃ．Ｉ．ピグメントレッド１０５、Ｃ．Ｉ．ピグメントレッド１０６、Ｃ．Ｉ．ピグメントレッド１０８、Ｃ．Ｉ．ピグメントレッド１１２、Ｃ．Ｉ．ピグメントレッド１１３、Ｃ．Ｉ．ピグメントレッド１１４、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４６、Ｃ．Ｉ．ピグメントレッド１４９、Ｃ．Ｉ．ピグメントレッド１５０、Ｃ．Ｉ．ピグメントレッド１５１、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７２、Ｃ．Ｉ．ピグメントレッド１７４、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド１８８、Ｃ．Ｉ．ピグメントレッド１９０、Ｃ．Ｉ．ピグメントレッド１９３、Ｃ．Ｉ．ピグメントレッド１９４、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０８、Ｃ．Ｉ．ピグメントレッド２０９、Ｃ．Ｉ．ピグメントレッド２１５、Ｃ．Ｉ．ピグメントレッド２１６、Ｃ．Ｉ．ピグメントレッド２２０、Ｃ．Ｉ．ピグメントレッド２２４、Ｃ．Ｉ．ピグメントレッド２２６、Ｃ．Ｉ．ピグメントレッド２４２、Ｃ．Ｉ．ピグメントレッド２４３、Ｃ．Ｉ．ピグメントレッド２４５、Ｃ．Ｉ．ピグメントレッド２５４、Ｃ．Ｉ．ピグメントレッド２５５、Ｃ．Ｉ．ピグメントレッド２６４、Ｃ．Ｉ．ピグメントレッド２６５などの赤色顔料；Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０、Ｃ．Ｉ．ピグメントブルー７６などの青色顔料；Ｃ．Ｉ．ピグメントグリーン７、Ｃ．Ｉ．ピグメントグリーン３６などの緑色顔料；Ｃ．Ｉ．ピグメントブラウン２３、Ｃ．Ｉ．ピグメントブラウン２５などの茶色顔料等が挙げられる。
【００５９】
これら顔料の中でも、好ましい顔料としては、Ｃ．Ｉ．ピグメントイエロー１１７、Ｃ．Ｉ．ピグメントイエロー１２８、Ｃ．Ｉ．ピグメントイエロー１２９、Ｃ．Ｉ．ピグメントイエロー１５０、Ｃ．Ｉ．ピグメントイエロー１５５、Ｃ．Ｉ．ピグメントイエロー１８５、Ｃ．Ｉ．ピグメントレッド２０９、Ｃ．Ｉ．ピグメントレッド２４２、Ｃ．Ｉ．ピグメントレッド２５４、Ｃ．Ｉ．ピグメントブラック１、ピグメントブラック７などが挙げられ、特に好ましくはＣ．Ｉ．ピグメントイエロー１５０、Ｃ．Ｉ．ピグメントレッド２５４が挙げられる。
【００６０】
顔料の粒径としては、平均粒径で０．００５μｍ〜０．２μｍであることが好ましく、より好ましくは０．０１μｍ〜０．１μｍである。このような粒径範囲を有する顔料は、たとえば、ニーダー法、硫酸法、アルカリ還元溶解法などの公知の方法により製造することができる。顔料は、その表面がポリマーなどで改質されていてもよい。ポリマーとしては、たとえば、特開平８−２５９８７６号公報に記載されたポリマーや、市販の各種の顔料分散用ポリマーなどを挙げることができる。具体的にはアクリル樹脂、塩化ビニル−酢酸ビニル樹脂、マレイン酸樹脂、エチルセルロース樹脂、ニトロセルロース樹脂などを挙げることができる。樹脂で処理された加工顔料の形態としては、樹脂と顔料が均一に分散している粉末、ペースト状、ペレット状が好ましい。
【００６１】
分散剤としては、たとえば、カチオン系、アニオン系、ノニオン系、両性、ポリエステル系、ポリアミン系などの界面活性剤などが挙げられ、単独でも２種以上を組合せて用いてもよい。
【００６２】
界面活性剤としては、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンイミン類等のほか、商品名でＫＰ（信越化学工業株式会社製）、ポリフロー（共栄化学株式会社製）、エフトップ（トーケムプロダクツ社製）、メガファック（大日本インキ化学工業株式会社製）、フロラード（住友スリーエム株式会社製）、アサヒガード、サーフロン（以上、旭硝子株式会社製）、ソルスパース（ゼネカ株式会社製）、ＥＦＫＡ（ＥＦＫＡＣＨＥＭＩＣＡＬＳ社製）、ＰＢ８２１（味の素株式会社製）などが挙げられる。
【００６３】
分散剤を用いる場合、その使用量は顔料１００質量部に対して、好ましくは０．１〜１００質量部であり、より好ましくは５〜５０質量部である。分散剤の使用量がこのような範囲にあると、均一な分散液が得られるため好ましい。
【００６４】
溶媒としては、たとえば、エステル類、エーテル類、ケトン類、芳香族炭化水素類などが挙げられる。エステル類としては、たとえば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、乳酸メチル、乳酸エチルなどのアルキルエステル類；オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチルなどのアルコキシ酢酸アルキルエステル類；３−オキシプロピオン酸メチル、３−オキシプロピオン酸エチルなどのオキシプロピオン酸アルキルエステル類；３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチルなどが挙げられる。エーテル類としては、たとえば、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールメチルエーテルアセテート、プロピレングリコールエチルエーテルアセテート、プロピレングリコールプロピルエーテルアセテートなどが挙げられる。ケトン類としては、たとえば、メチルエチルケトン、シクロヘキサノン、２−ヘプタノン、３−ヘプタノンなどが挙げられる。芳香族炭化水素類としては、たとえば、トルエン、キシレン、メシチレンなどが挙げられる。
【００６５】
これらの溶剤の中でも、３−エトキシプロピオン酸メチル、３−エトキシプロピオン酸エチル、エチルセロソルブアセテート、乳酸エチル、ジエチレングリコールジメテルエーテル、酢酸ブチル、３−メトキシプロピオン酸メチル、２−ヘプタノン、シクロヘキサノン、エチルカルビトールアセテート、ブチルカルビトールアセテート、プロピレングリコールメチルエーテルアセテートなどを用いることが好ましい。
【００６６】
バインダー樹脂を用いる場合、カラーフィルタとして使用し得る透明性、耐久性、密着性を備えたものであれば特に制約はなく、なかでもアクリル系共重合体が好適に用いられ、たとえば、不飽和カルボン酸エステル系モノマーおよびこれと共重合可能な他のモノマーとの共重合体が挙げられる。
【００６７】
たとえば、不飽和モノカルボン酸エステルとしては、不飽和ジカルボン酸、不飽和トリカルボン酸などの不飽和多価カルボン酸などのエステル基を有する不飽和カルボン酸エステルが挙げられる。ここで、不飽和モノカルボン酸としては、たとえば、アクリル酸、メタクリル酸、クロトン酸、α−クロルアクリル酸、けい皮酸などが挙げられる。不飽和ジカルボン酸としては、たとえばマレイン酸、フマル酸、イタコン酸、シトラコン酸、メサコン酸などが挙げられる。不飽和多価カルボン酸は、その酸無水物、具体的には無水マレイン酸、無水イタコン酸、無水シトラコン酸などであってもよい。また、不飽和多価カルボン酸エステルは、モノ（２−メタクリロイロキシアルキル）エステルであってもよく、ジ（２−メタクリロイロキシアルキル）エステルと混合して用いてもよい。
【００６８】
これらの不飽和カルボン酸エステル系モノマーと共重合可能な他のモノマーとしては、たとえば、スチレン、α−メチルスチレン、ｏ−ビニルトルエン、ｍ−ビニルトルエン、ｐ−ビニルトルエン、ｐ−クロルスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテル、インデンなどの芳香族ビニル化合物；メチルアクリレート、メチルメタクリレート、エチルアクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔ−ブチルアクリレート、ｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２−メトキシエチルアクリレート、２−メトキシエチルメタクリレート、２−フェノキシエチルアクリレート、２−フェノキシエチルメタクリレート、メトキシジエチレングルコールアクリレート、メトキシジエチレングルコールメタクリレート、メトキシトリエチレングルコールアクリレート、メトキシトリエチレングルコールメタクリレート、メトキシプロピレングルコールアクリレート、メトキシプロピレングルコールメタクリレート、メトキシジプロピレングルコールアクリレート、メトキシジプロピレングルコールメタクリレート、イソボルニルアクリレート、イソボルニルメタクリレート、ジシクロペンタジエニルアクリレート、ジシクロペンタジエニルメタクリレート、２−ヒドロキシ−３−フェノキシプロピルアクリレート、２−ヒドロキシ−３−フェノキシプロピルメタクリレート、グリセロールモノアクリレート、グリセロールモノメタクリレートなどの不飽和カルボン酸エステル類；２−アミノエチルアクリレート、２−アミノエチルメタクリレート、２−ジメチルアミノエチルアクリレート、２−ジメチルアミノエチルメタクリレート、２−アミノプロピルアクリレート、２−アミノプロピルメタクリレート、２−ジメチルアミノプロピルアクリレート、２−ジメチルアミノプロピルメタクリレート、３−アミノプロピルアクリレート、３−アミノプロピルメタクリレート、３−ジメチルアミノプロピル���クリレート、３−ジメチルアミノプロピルメタクリレートなどの不飽和カルボン酸アミノアルキルエステル類；グリシジルアクリレート、グリシジルメタクリレートなどの不飽和カルボン酸グリシジルエステル類；酢酸ビニル、プロピオン酸ビニル、酪酸ビニル、安息香酸ビニルなどのカルボン酸ビニルエステル類；ビニルメチルエーテル、ビニルエチルエーテル、アリルグリシジルエーテルなどの不飽和エーテル類；アクリロニトリル、メタクリロニトリル、α−クロロアクリロニトリル、シアン化ビニリデンなどのシアン化ビニル化合物；アクリルアミド、メタクリルアミド、α−クロロアクリルアミド、Ｎ−２−ヒドロキシエチルアクリルアミド、Ｎ−２−ヒドロキシエチルメタクリルアミドなどの不飽和アミド類；マレイミド、Ｎ−フェニルマレイミド、Ｎ−シクロヘキシルマレイミドなどの不飽和イミド類；１，３−ブタジエン、イソプレン、クロロプレンなどの脂肪族共役ジエン類；ポリスチレン、ポリメチルアクリレート、ポリメチルメタクリレート、ポリ−ｎ−ブチルアクリレート、ポリ−ｎ−ブチルメタクリレート、ポリシロキサンの重合体分子鎖の末端にモノアクリロイル基あるいはモノメタクリロイル基を有するマクロモノマー類などを挙げることができる。これらのモノマーは、それぞれ単独でまたは２種以上を混合して使用することができる。
【００６９】
＜第２充填工程＞
第２充填工程では、固形分濃度３０重量%以上、かつ降伏値０．０１ｍＰａ以下である架橋性インクを充填する。架橋性インクのブラックマトリクス５ＢＭに対する接触角は２５度以下となるような状態で充填する。なお、充填方法については、第１充填工程の図２に示したのと同様に、インクジェットプリント法を用いる。
【００７０】
架橋性インクは、色画素層の一部（以下では「第２色画素層」という）を形成し、第１色画素層と第２色画素層とで色画素層が構成される。
【００７１】
架橋性インクは固形分濃度を３０重量％以上とする。固形分濃度が３０重量％未満であると、インク液量が過大となるため、隣接画素との間で架橋性インク間の混色が発生する可能性が高くなり好ましくない。
【００７２】
また、架橋性インクは降伏値を０．０１ｍＰａ以下とする。降伏値が０．０１ｍＰａを超えると、レベリング性が不十分となり、色画素層の平坦性が損なわれる。
【００７３】
また、架橋性インクのブラックマトリクス５ＢＭに対する接触角は２５度以下となる状態で充填を行うことが重要である。接触角が２５度を超える場合、インク滴が球面（楕円面）になる結果、開口部の中心から遠い部分でのインクの充填性が悪く陥没形状が形成され平坦性が損なわれる。
【００７４】
接触角の調整は、インク組成によっても調整可能であるが、ブラックマトリクス５ＢＭに紫外線を照射することにより行うのが、インク組成の自由度を高めることができて好ましい。
【００７５】
照射する紫外線の波長としては３００ｎｍ以下の短波長成分を含有するものであることが好ましい。３００ｎｍ以下の紫外線を含まない紫外線では親液性の改善効果が小さいため好ましくない。
【００７６】
紫外線の照射量としては５００ｍＪ／ｃｍ２以下が好適である。紫外線の照射量はインクと遮光性隔壁の接触角に応じて決定すればよいが、５００ｍＪ／ｃｍ２を超えると照射効果が小さいため好ましくない。
【００７７】
このような紫外線処理は可能であれば架橋性インク充填前１時間以内に実施することが好ましい。紫外線照射後１時間超経過すると紫外線の照射効果が漸減するので、遮光性隔壁とインクの接触角を制御するためには、架橋性インクの充填直前に照射することが品質管理の観点から好ましい。
【００７８】
なお、先のブラックマトリクス５ＢＭに対する非架橋性着色インクの接触角の調整を紫外線の照射により行う場合は、上記と同様の条件を採用できる。
【００７９】
・架橋性インク
本発明で用いられる架橋性インクは、架橋性のモノマーと光重合開始剤または熱重合開始剤とを含み、好ましくは架橋性の多官能モノマーと光重合開始剤とを含み、固形分の残余として７０重量％以下の溶媒を含んでもよい。
【００８０】
なお、必要に応じて着色剤および分散剤、バインダーを含むことも可能である。
架橋性の多官能モノマーとしては、少なくとも３官能の多官能（メタ）アクリレートが好ましく、たとえば、ペンタエリスリトールテトラアクリレート、ペンタエリスリトールテトラメタクリレート、ジペンタエリスリトールペンタメタクリレート、ジペンタエリスリトールヘキサメタクリレート、カルボキシル基を有するジペンタエリスリトールペンタアクリレート誘導体などが挙げられる。
【００８１】
光重合開始剤としては、エチレン性不飽和結合を有し付加重合可能な化合物の重合を開始させうる化合物であれば、特に限定されるものではなく、アセトフェノン系光重合開始剤、ベンゾイン系光重合開始剤、ベンゾフェノン系光重合開始剤、チオキサントン系光重合開始剤、トリアジン系光重合開始剤、オキサジアゾール系光重合開始剤などを用いることができる。
【００８２】
アセトフェノン系光重合開始剤としては、たとえば、ジエトキシアセトフェノン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−メチル−２−モルホリノ−１−（４−メチルチオフェニル）プロパン−１−オン、２−ベンジル−２−ジメチルアミノ−１−（４−モルホリノフェニル）ブタン−１−オン、２−ヒドロキシ−２−メチル−１−〔４−（１−メチルビニル）フェニル〕プロパン−１−オンのオリゴマーなどが挙げられる。
【００８３】
ベンゾイン系光重合開始剤としては、たとえば、ベンゾイン、ベンゾインメチルエーテル、ベンゾインエチルエーテル、ベンゾインイソプロピルエーテル、ベンゾインイソブチルエーテルなどが挙げられる。
【００８４】
ベンゾフェノン系光重合開始剤としては、たとえば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノンなどが挙げられる。
【００８５】
チオキサントン系光重合開始剤としては、たとえば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００８６】
トリアジン系光重合開始剤としては、たとえば、２，４−ビス（トリクロロメチル）−６−ｐ−メトキシスチリル−ｓ−トリアジン、２，４−ビス（トリクロロメチル）−６−（１−ｐ−ジメチルアミノフェニル−１，３−ブタジエニル）−ｓ−トリアジン、２−トリクロロメチル−４−アミノ−６−ｐ−メトキシスチリル−ｓ−トリアジン、２−（ナフト−１−イル）−４，６−ビス−トリクロロメチル−ｓ−トリアジン、２−（４−メトキシ−ナフト−１−イル）−４，６−ビス−トリクロロメチル−ｓ−トリアジン、２−（４−エトキシ−ナフト−１−イル）−４，６−ビス−トリクロロメチル−ｓ−トリアジン、２−（４−ブトキシ−ナフト−１−イル）−４，６−ビス−トリクロロメチル−ｓ−トリアジン、２−〔４−（２−メトキシエチル）−ナフト−１−イル〕−４，６−ビス−トリクロロメチル−ｓ−トリアジン、２−〔４−（２−エトキシエチル）−ナフト−１−イル〕−４，６−ビス−トリクロロメチル−ｓ−トリアジン、２−〔４−（２−ブトキシエチル）−ナフト−１−イル〕−４，６−ビス−トリクロロメチル−ｓ−トリアジン、２−（２−メトキシ−ナフト−１−イル）−４，６−ビス−トリクロロメチル−ｓ−トリアジン、２−（６−メトキシ−５−メチル−ナフト−２−イル）−４，６−ビス−トリクロロメチル−ｓ−トリアジン、２−（６−メトキシ−ナフト−２−イル）−４，６−ビス−トリクロロメチル−ｓ−トリアジン、２−（５−メトキシ−ナフト−１−イル）−４，６−ビス−トリクロロメチル−ｓ−トリアジン、２−（４，７−ジメトキシ−ナフト−１−イル）−４，６−ビス−トリクロロメチル−ｓ−トリアジン、２−（６−エトキシ−ナフト−２−イル）−４，６−ビス−トリクロロメチル−ｓ−トリアジン、２−（４，５−ジメトキシ−ナフト−１−イル）−４，６−ビス−トリクロロメチル−ｓ−トリアジン、４−〔ｐ−Ｎ，Ｎ−ジ（エトキシカルボニルメチル）アミノフェニル〕−２，６−ジ（トリクロロメチル）−ｓ−トリアジン、４−〔ｏ−メチル−ｐ−Ｎ，Ｎ−ジ（エトキシカルボニルメチル）アミノフェニル〕−２，６−ジ（トリクロロメチル）−ｓ−トリアジン、４−〔ｐ−Ｎ，Ｎ−ジ（クロロエチル）アミノフェニル〕−２，６−ジ（トリクロロメチル）−ｓ−トリアジン、４−〔ｏ−メチル−ｐ−Ｎ，Ｎ−ジ（クロロエチル）アミノフェニル〕−２，６−ジ（トリクロロメチル）−ｓ−トリアジン、４−（ｐ−Ｎ−クロロエチルアミノフェニル）−２，６−ジ（トリクロロメチル）−ｓ−トリアジン、４−（ｐ−Ｎ−エトキシカルボニルメチルアミノフェニル）−２，６−ジ（トリクロロメチル）−ｓ−トリアジン、４−〔ｐ−Ｎ，Ｎ−ジ（フェニル）アミノフェニル〕−２，６−ジ（トリクロロメチル）−ｓ−トリアジン、４−（ｐ−Ｎ−クロロエチルカルボニルアミノフェニル）−２，６−ジ（トリクロロメチル）−ｓ−トリアジン、４−〔ｐ−Ｎ−（ｐ−メトキシフェニル）カルボニルアミノフェニル〕２，６−ジ（トリクロロメチル）−ｓ−トリアジン、４−〔ｍ−Ｎ，Ｎ−ジ（エトキシカルボニルメチル）アミノフェニル〕−２，６−ジ（トリクロロメチル）−ｓ−トリアジン、４−〔ｍ−ブロモ−ｐ−Ｎ，Ｎ−ジ（エトキシカルボニルメチル）アミノフェニル〕−２，６−ジ（トリクロロメチル）−ｓ−トリアジン、４−〔ｍ−クロロ−ｐ−Ｎ，Ｎ−ジ（エトキシカルボニルメチル）アミノフェニル〕−２，６−ジ（トリクロロメチル）−ｓ−トリアジン、４−〔ｍ−フロロ−ｐ−Ｎ，Ｎ−ジ（エトキシカルボニルメチル）アミノフェニル〕−２，６−ジ（トリクロロメチル）−ｓ−トリアジン、４−〔ｏ−ブロモ−ｐ−Ｎ，Ｎ−ジ（エトキシカルボニルメチル）アミノフェニル〕−２，６−ジ（トリクロロメチル）−ｓ−トリアジン、４−〔ｏ−クロロ−ｐ−Ｎ，Ｎ−ジ（エトキシカルボニルメチル）アミノフェニル−２，６−ジ（トリクロロメチル）−ｓ−トリアジン、４−〔ｏ−フロロ−ｐ−Ｎ，Ｎ−ジ（エトキシカルボニルメチル）アミノフェニル〕−２，６−ジ（トリクロロメチル）−ｓ−トリアジン、４−〔ｏ−ブロモ−ｐ−Ｎ，Ｎ−ジ（クロロエチル）アミノフェニル〕−２，６−ジ（トリクロロメチル）−ｓ−トリアジン、４−〔ｏ−クロロ−ｐ−Ｎ，Ｎ−ジ（クロロエチル）アミノフェニル〕−２，６−ジ（トリクロロメチル）−ｓ−トリアジン、４−〔ｏ−フロロ−ｐ−Ｎ，Ｎ−ジ（クロロエチル）アミノフェニル〕−２，６−ジ（トリクロロメチル）−ｓ−トリアジン、４−〔ｍ−ブロモ−ｐ−Ｎ，Ｎ−ジ（クロロエチル）アミノフェニル〕−２，６−ジ（トリクロロメチル）−ｓ−トリアジン、４−〔ｍ−クロロ−ｐ−Ｎ，Ｎ−ジ（クロロエチル）アミノフェニル〕−２，６−ジ（トリクロロメチル）−ｓ−トリアジン、４−〔ｍ−フロロ−ｐ−Ｎ，Ｎ−ジ（クロロエチル）アミノフェニル〕−２，６−ジ（トリクロロメチル）−ｓ−トリアジン、４−（ｍ−ブロモ−ｐ−Ｎ−エトキシカルボニルメチルアミノフェニル）−２，６−ジ（トリクロロメチル）−ｓ−トリアジン、４−（ｍ−クロロ−ｐ−Ｎ−エトキシカルボニルメチルアミノフェニル）−２，６−ジ（トリクロロメチル）−ｓ−トリアジン、４−（ｍ−フロロ−ｐ−Ｎ−エトキシカルボニルメチルアミノフェニル）−２，６−ジ（トリクロロメチル）−ｓ−トリアジン、４−（ｏ−ブロモ−ｐ−Ｎ−エトキシカルボニルメチルアミノフェニル）−２，６−ジ（トリクロロメチル）−ｓ−トリアジン、４−（ｏ−クロロ−ｐ−Ｎ−エトキシカルボニルメチルアミノフェニル）−２，６−ジ（トリクロロメチル）−ｓ−トリアジン、４−（ｏ−フロロ−ｐ−Ｎ−エトキシカルボニルメチルアミノフェニル）−２，６−ジ（トリクロロメチル）−ｓ−トリアジン、４−（ｍ−ブロモ−ｐ−Ｎ−クロロエチルアミノフェニル）−２，６−ジ（トリクロロメチル）−ｓ−トリアジン、４−（ｍ−クロロ−ｐ−Ｎ−クロロエチルアミノフェニル）−２，６−ジ（トリクロロメチル）−ｓ−トリアジン、４−（ｍ−フロロ−ｐ−Ｎ−クロロエチルアミノフェニル）−２，６−ジ（トリクロロメチル）−ｓ−トリアジン、４−（ｏ−ブロモ−ｐ−Ｎ−クロロエチルアミノフェニル）−２，６−ジ（トリクロロメチル）−ｓ−トリアジン、４−（ｏ−クロロ−ｐ−Ｎ−クロロエチルアミノフェニル）−２，６−ジ（トリクロロメチル）−ｓ−トリアジン、４−（ｏ−フロロ−ｐ−Ｎ−クロロエチルアミノフェニル）−２，６−ジ（トリクロロメチル）−ｓ−トリアジンなどが挙げられる。
【００８７】
オキサジアゾール系光重合開始剤としては、たとえば、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール、２−トリクロロメチル−５−（ｐ−ブトキシスチリル）−１，３，４−オキサジアゾール、２−トリクロロメチル−５−（ｐ−ヒドロキシスチリル）−１，３，４−オキサジアゾール、２−トリクロロメチル−５−（ｐ−クロロスチリル）−１，３，４−オキサジアゾール、２−トリクロロメチル−５−（ｐ−メトキシフェニル）−１，３，４−オキサジアゾール、２−トリクロロメチル−５−（ｐ−ブトキシフェニル）−１，３，４−オキサジアゾール、２−トリクロロメチル−５−（２−ナフチル）−１，３，４−オキサジアゾール、２−トリクロロメチル−５−（β−（２−ベンゾフリル）ビニル）−１，３，４−オキサジアゾール、２−トリクロロメチル−５−（β−（６−メトキシ−２−ベンゾフリル）ビニル）−１，３，４−オキサジアゾール、２−トリクロロメチル−５−（２−ベンゾフリル）−１，３，４−オキサジアゾールなどが挙げられる。
【００８８】
また、光重合開始剤として、たとえば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などを用いることもできる。
【００８９】
これらの光重合開始剤の中でも、トリクロロメチル基が導入されているトリアジン系光重合開始剤、トリクロロメチル基が導入されているオキサジアゾール系光重合開始剤が好ましく用いられる。
【００９０】
トリクロロメチル基が導入されているトリアジン系光重合開始剤としては、たとえば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられる。
【００９１】
トリクロロメチル基が導入されているオキサジアゾール系光重合開始剤としては、たとえば、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール、２−トリクロロメチル−５−（ｐ−ブトキシスチリル）−１，３，４−オキサジアゾール、２−トリクロロメチル−５−（β−（２−ベンゾフリル）ビニル）−１，３，４−オキサジアゾールなどが挙げられる。
【００９２】
これらの光重合開始剤は、それぞれ単独でまたは２種以上組み合わせて使用することができる。
【００９３】
架橋性インクは、さらに光重合開始助剤を含有していてもよい。光重合開始助剤としては、たとえば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ，Ｎ−ジメチルパラトルイジン、４，４′−ビス（ジメチルアミノ）ベンゾフェノン（通称ミヒラーズケトン）、４，４′−ビス（ジエチルアミノ）ベンゾフェノン、９，１０−ジメトキシアントラセン、２−エチル−９，１０−ジメトキシアントラセン、９，１０−ジエトキシアントラセン、２−エチル−９，１０−ジエトキシアントラセンなどが挙げられる。これら光重合開始助剤はそれぞれ単独でまたは２種以上組み合わせて用いることができる。
【００９４】
このような光重合開始助剤を用いる場合、その使用量は光重合開始剤１モルに対して１０モル以下である。
【００９５】
またさらに、架橋性インクは、熱重合防止剤、充填剤、バインダー樹脂以外の高分子化合物、密着促進剤、酸化防止剤、紫外線吸収剤、凝集防止剤などの添加剤を含有していてもよい。
【００９６】
熱重合防止剤は、感光性黒色樹脂組成物の保存中に、エチレン性不飽和結合を有し付加重合可能な化合物が熱重合を開始してしまうことを防止するために含有される。熱重合防止剤としては、たとえば、ハロイドキノン、ｐ−メトキシフェノール、ジ−ｔ−ブチル−ｐ−クレゾール、ピロガロール、ｔ−ブチルカテコール、ベンゾキノン、４，４′−チオビス（３−メチル−６−ｔ−ブチルフェノール）、２，２′−メチレンビス（４−メチル−６−ｔ−ブチルフェノール）、Ｎ−ニトロソフェニルヒドロキシアミン第一セリウム塩等が挙げられる。熱重合防止剤を含有する場合、その含有量は、架橋性インクの全量に対して質量分率で通常０．０１％以上５％以下程度である。
【００９７】
バインダー樹脂以外の高分子化合物としては、たとえば、ポリビニルアルコール、ポリアクリル酸、ポリエチレングリコールモノアルキルエーテル、ポリフロロアルキルアクリレートなどが挙げられる。
【００９８】
密着促進剤としては、たとえば、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシランなどが挙げられる。
【００９９】
酸化防止剤としては、たとえば、２，２−チオビス（４−メチル−６−ｔ−ブチルフェノール）、２，６−ジ−ｔ−ブチルフェノールなどが挙げられる。紫外線吸収剤としては、たとえば、２−（３−ｔ−ブチル−５−メチル−２−ヒドロキシフェニル）−５−クロロベンゾトリアゾール、アルコキシベンゾフェノンなどが挙げられる。凝集防止剤としては、たとえば、ポリアクリル酸ナトリウムなどが挙げられる。
【０１００】
架橋性インクの充填量は、カラーフィルタの着色部の膜厚とブラックマトリックスの膜厚の差を最小とするような量とすることが好ましく、例えば、架橋性インクの充填量と硬化処理後の段差とから、この段差を最小とするような架橋性インクの充填量を求め決定することができる。
【０１０１】
＜硬化工程＞
架橋性インクを充填した後、架橋性インクが溶媒を含有する場合は非架橋性着色インクと同様に乾燥し、次いで架橋性インクを架橋させることで硬化させる。硬化処理は、紫外線照射により行ってもよいし、加熱により行ってもよい。色画素層の厚さを安定させ、かつ十分な硬化を行うためには、紫外線照射により架橋性インクを架橋させた後、加熱により硬化を完了させるのが好ましい。紫外線照射は、３００ｎｍ以下の短波長成分を含有する紫外線により、５００ｍＪ／ｃｍ２以下の照射量で行うのがよい。加熱は、１８０〜２４０℃で、１０〜４０分間程度行うのがよい。
【０１０２】
硬化工程の後、必要に応じて透明保護膜、透明電極などを形成し、さらに必要に応じてスペーサ構造を形成したのちカラーフィルタとして完成する。
【０１０３】
図３は、カラーフィルタの構成を概略的に示す図である。このようにして、図３（ａ）に示すような、３原色の色画素層５Ｒ，５Ｇ，５Ｂから構成される着色パターン５と、隣接する色画素層間に位置する隔壁となるブラックマトリクス５ＢＭとが、基板２上に形成されたカラーフィルタ６を製造することができる。なお、図３（ａ）に示すカラーフィルタ６は、正方形状に形成されたブラックマトリクス５ＢＭの開口部に対応して各色の色画素層５Ｒ，５Ｇ，５Ｂが形成されたものであり、長方形状に形成されたブラックマトリクス５ＢＭの開口部に対応して各色の色画素層５Ｒ，５Ｇ，５Ｂを形成することによって、図３（ｂ）に示すようなカラーフィルタ６０を製造することができる。
【０１０４】
上記において、本発明の実施の形態について説明を行なったが、上記に開示された本発明の実施の形態は、あくまで例示であって、本発明の範囲はこれらの実施の形態に限定されない。本発明の範囲は、特許請求の範囲によって示され、さらに特許請求の範囲の記載と均等の意味及び範囲内でのすべての変更を含むものである。以下、実施例によって本発明をより詳細に説明するが、本発明はこれらの実施例によって限定されるものではない。
【０１０５】
〔感光性黒色樹脂組成物の調製〕
遮光剤〔黒色顔料（Ｃ．Ｉ．ピグメントブラック７）４０質量部と分散剤１２質量部との混合物〕５２質量部、バインダー樹脂〔下記式（１）で示される化合物３００質量部とビフェニルテトラカルボン酸二無水物５０質量部、テトラヒドロフタル酸無水物５０質量部との反応生成物〕３３質量部、エチレン性不飽和結合を有し付加重合可能な化合物〔ジペンタエリスリトールヘキサアクリレート〕１１質量部、光重合開始剤〔２，４−ビス（トリクロロメチル）−６−ピペロニル−１，３，５−トリアジン〕５．０質量部ジメドン３．０質量部、フッ素系界面活性剤１３０ｐｐｍ、および溶剤〔プロピレングリコールモノメチルエーテルアセテート〕３５８質量部を混合して感光性黒色樹脂組成物を得た。
【０１０６】
【化１】
2010176106.tif 000003
【０１０７】
上記で得た感光性黒色樹脂組成物を無アルカリガラス基板〔「＃１７３７」コーニング社製〕にスピンコート法で塗布し、真空乾燥後に１００℃で９０秒間加熱することで、感光性黒色樹脂組成物層を基板上に形成した。感光性黒色樹脂組成物層を２３０℃で２０分間熱処理した後の膜厚をスピンコーターの塗布条件に反映することで感光性黒色樹脂組成物層の厚みを所定の厚みに調整した。また膜厚は膜厚計（Ｄｅｋｔａｋ（株式会社ＵＬＶＡＣ社製））を用いて測定した。
【０１０８】
〔遮光性隔壁パターンの形成〕
上記で感光性黒色樹脂組成物層を形成した基板に所定の隔壁パターンを有するフォトマスクを介し、プロキシミティーギャップ１５０μｍで紫外線を照射して（照射量は１００ｍＪ／ｃｍ２：I線換算）露光した。隔壁パターンとしてＣＤ１９μｍ、長方形の開口部６６μｍ×２２６μｍの繰り返しパターンを有するフォトマスクを用いた。
【０１０９】
露光後の感光性黒色樹脂組成物層に対して、現像液（ＣＤ液：富士フィルムエレクトロニクマテリアル社製）を用い２６℃で８０秒間シャワー現像、続いて純水洗浄することで作成した。現像後の基板をクリーンオーブン中で２３０℃で２０分間焼成することで遮光性隔壁パターン（ブラックマトリックス）を得た。
【０１１０】
〔非架橋性着色インク〕
青色非架橋性着色インク（ＩＢ）として、C．Ｉ．ＰｉｇｍｅｎｔＢｌｕｅ１５：６[１５質量部]、C．Ｉ．ＰｉｇｍｅｎｔＶｉｏｌｅｔ２３[２質量部]、ポリエステル系分散剤[７質量部]、溶媒（ジプロピレングリコールモノメチルエーテルアセテート）［７７質量部］からなる青色顔料分散液（ＭＢ）[６１質量部]に、アクリル樹脂[４質量部]、溶媒（ジプロピレングリコールブチルエーテル）[３５質量部]を添加し青色非架橋性着色インクを作製した。
【０１１１】
同様にして表１に示すような組成で、緑色顔料分散液（ＭＧ）、緑色非架橋性着色インク（ＩＧ）、赤色顔料分散液（ＭＲ）、赤色非架橋性着色インク（ＩＲ）をそれぞれ作製した。なお、表１に示す値は、全て質量部である。
【０１１２】
【表１】
2010176106.tif 000004
【０１１３】
表１において、ＰＲ２４２は、Ｃ．Ｉ．Ｐｉｇｍｅｎｔ  Ｒｅｄ２４２を示し、ＰＲ１７７は、Ｃ．Ｉ．Ｐｉｇｍｅｎｔ  Ｒｅｄ１７７を示し、ＰＧ３６は、Ｃ．Ｉ．Ｐｉｇｍｅｎｔ  Ｇｒｅｅｎ３６を示し、ＰＹ１５０は、Ｃ．Ｉ．Ｐｉｇｍｅｎｔ  Ｙｅｌｌｏｗ１５０を示し、ＰＢ１５：６は、Ｃ．Ｉ．Ｐｉｇｍｅｎｔ  Ｂｌｕｅ１５：６を示し、ＰＶ２３は、Ｃ．Ｉ．Ｐｉｇｍｅｎｔ  Ｖｉｏｌｅｔ２３を示し、ＥＤＧＡＣは、エチルジグリコールアセテートを示し、ＤＰＭＡは、ジプロピレングリコールモノメチルエーテルアセテートを示し、ＢＤＧは、ジプロピレングリコールブチルエーテルを示す。
【０１１４】
〔接触角測定〕
非架橋性着色インクのブラックマトリクスに対する接触角は、５ｐＬのインクをブラックマトリクス上に滴下し、１分後のインク滴径を顕微鏡測定することで求めた。青色非架橋性着色インク（ＩＢ）、緑色非架橋性着色インク（ＩＧ）、赤色非架橋性着色インク（ＩＲ）の接触角は、すべて３７度であった。また、非架橋性着色インクのブラックマトリクス開口部の底部に対する接触角を、５ｐＬのインクを開口部底部に滴下し、１分後のインク滴径を顕微鏡測定することで求めたところ、青色非架橋性着色インク（ＩＢ）、緑色非架橋性着色インク（ＩＧ）、赤色非架橋性着色インク（ＩＲ）すべて、１度であった。
【０１１５】
〔架橋性インク〕
表２に示す組成で透明架橋性インクＣ０１〜Ｃ０５を作製した。
【０１１６】
【表２】
2010176106.tif 000005
【０１１７】
表２において、ＤＰＨＡは、ジペンタエリスリトールヘキサアクリレートを示し、ＤＰＰＡは、ジペンタエリスリトールペンタアクリレートを示し、ＤＰＴＡは、ジペンタエリスリトールテトラアクリレートを示し、ＴＭＰＴＡは、トリメチロールプロパントリアクリレートを示し、ＥＧＤＭＡは、エチレングリコールジメタクリレートを示し、ＤＰＭＡは、ジプロピレングリコールモノメチルエーテルアセテートを示し、ＧＢＬは、γ−ブチロラクトンを示す。
【０１１８】
〔カラーフィルタの作成〕
作製したブラックマトリクス基板の開口部にインクジェット試験機を用いて、赤色非架橋性着色インク１２０ｐＬ（リットル）、緑色非架橋性着色インク１２０ｐＬ、青色非架橋性着色インク１３０ｐＬを隣接する画素に同時に充填し、４０℃で２分間の予備乾燥を行ったのち２３０℃で２０分間乾燥して、第１色画素層が形成されたブラックマトリクス基板を得た。
【０１１９】
第１色画素層が形成されたブラックマトリクス基板について、外観不良を目視ならびに顕微鏡観察したところ、白抜け、混色がないことが確認できた。
【０１２０】
〔接触角測定〕
透明架橋性インクのブラックマトリクスに対する接触角は、５ｐＬのインクをブラックマトリクス上に滴下し、１分後のインク滴径を顕微鏡測定することで求めた。
【０１２１】
〔降伏値測定〕
Ｅ型粘度計を用い、ずり速度を変えながら粘度を測定した結果をＣａｓｓｏｎ式に従って整理し降伏値を求めた。
【０１２２】
・実施例１
上記のようにして作製した第１色画素層が形成されたブラックマトリクス基板に対して、低圧水銀ランプでＵＶ（紫外線）照射処理（露光量３００ｍＪ／ｃｍ２）したのち、表１に示した透明架橋性インクＣ０１を各第１色画素層に６０ｐＬ充填した。充填に際して隣接画素間の透明インクの接触や混色は発生しなかった。
【０１２３】
さらに４０℃で２分間予備乾燥したのち低圧水銀ランプを用いて３００ｍＪ／ｃｍ２の露光量でＵＶ照射したのち２３０℃で２０分熱処理してカラーフィルタを得た。
【０１２４】
・実施例２
透明架橋性インクを表１に示したＣ０２に変更した以外は実施例１と同様にしてカラーフィルタを作製した。
【０１２５】
・実施例３
透明架橋性インクを表１に示したＣ０３に変更した以外は実施例１と同様にしてカラーフィルタを作製した。
【０１２６】
・比較例１
透明架橋性インクＣ０１を充填する前に、ＵＶ照射処理を行なわなかった以外は実施例１と同様にしてカラーフィルタを作製した。
【０１２７】
・比較例２
透明架橋性インクを表１に示したＣ０４に変更した以外は実施例１と同様にしてカラーフィルタを作製した。
【０１２８】
・比較例３
透明架橋性インクを表１に示したＣ０５に変更した以外は実施例１と同様にしてカラーフィルタを作製した。
【０１２９】
実施例１〜３および比較例１〜３で作製したカラーフィルタについて、白抜け、混色および平坦性を評価した。結果を表３に示す。
【０１３０】
〔白ぬけ、混色〕
作製されたカラーフィルタに対して目視観察と顕微鏡観察を行ない、開口部へのインク充填状況、隣接色画素間の混色の有無を評価した。インク充填状況としては、カラーフィルタの全面に対して白抜けの発生がない場合を良品「○」とし、白抜けの発生がある場合を不良「×」とした。隣接画素層間の混色としては、混色の発生がない場合を良品「○」とし、混色の発生がある場合を不良「×」とした。
【０１３１】
〔平坦性〕
平坦性は、白色干渉型三次元顕微鏡（ＮｅｗＶｉｅｗ５０００；Ｚｙｇｏ社製）、接触式段差計（ＤＥＫＴＡＫ：ＵＬＶＡＣ社製）を用いて色画素層の表面状態を計測し、カラーフィルタ上面からみたときの色画素層の高低差（μｍ）として評価した。
平坦性は、０．５μｍ未満であれば良品とし、０．５μｍ以上であれば不良とした。
【０１３２】
【表３】
2010176106.tif 000006
【０１３３】
実施例１〜３は、白ぬけ、混色がなく平坦性も十分に小さな値を示しており、高品質のカラーフィルタが得られた。
【０１３４】
比較例１は、白ぬけが発生した。また、色画素層の表面は、中央部が盛り上がり、ブラックマトリクス近傍では陥没する凸レンズ状となり、高低差が大きく、平坦性が得られなかった。比較例２は、混色が発生し、平坦性は得られなかった。また、透明架橋性インクを、所定の固形分となるように充填した時点で部分的に混色が発生した。比較例３は、白ぬけ、混色は発生しなかったが、比較例１と同様に高低差が大きく、平坦性が得られなかった。
【符号の説明】
【０１３５】
１  感光性樹脂組成物層
２  基板
３  フォトマスク
４  光線
５  着色パターン
５Ｂ  青色画素
５ＢＭ  ブラックマトリックス
５Ｇ  緑色画素
５Ｒ  赤色画素
６  カラーフィルタ
１１  光線未照射領域
１２  光線照射領域
３１  ガラス板
３２  遮光層
３３  透光部
【図１】
2010176106.tif 000007
【図２】
2010176106.tif 000008
【図３】
2010176106.tif 000009